(57)【要約】【課題】絶縁膜を改質可能な半導体製造装置を提供する。【解決手段】照射装置に、絶縁膜に対して第１の波長の光を照射する第１照射手段と、前記絶縁膜に対して第２の波長の光を照射する第２照射手段と、を備える。【選択図】  図２
2007214156.tif 000002
【特許請求の範囲】
【請求項１】
化学的気相蒸着装置によって製造され、誘電率が２．４以下であって、ヤング率が５ＧＰａ以上である絶縁膜を備える、半導体デバイス。
【請求項２】
回転塗布成膜装置によって製造され、誘電率が２．３以下であって、ヤング率が６ＧＰａ以上である絶縁膜を備える、半導体デバイス。
【発明の詳細な説明】
【技術分野】
【０００１】
本発明は、半導体デバイスに関する。
【背景技術】
【０００２】
従来、半導体デバイスは、種々の絶縁膜が設けられている。これらの絶縁膜には、ＩＣの層間絶縁膜（例えば、低誘電率膜（以下、「Ｌｏｗ−ｋ膜」と称する。）、配線間に形成される配線材料のバリアー絶縁膜、高誘電率ゲート絶縁膜（以下、「Ｈｉｇｈ−ｋ膜」と称する。）などがある。また、絶縁膜の材料には、ＳｉＮ、ＳｉＯＮ、ＳｉＯＣＨ、ＳｉＯＣＮＨ、ＳｉＣＨ、ＳｉＣＮＨ、ＳｉＯＣＦ、ＳｉＣＦなどが用いられる。
【０００３】
Ｌｏｗ−ｋ膜は、低誘電率及び高機械的強度であることが要求されている。低誘電率を実現するための一法は、熱アニール処理を行うことである。高機械的強度を実現するための一法は、特許文献１に記載されているように、紫外光照射処理を行うことである。
【０００４】
具体的には、上記熱アニール処理は、４００℃以上の温度で、３０分以上アニールする、ことが必要とされている。また、上記紫外光照射処理は、２００ｎｍ以下の波長の紫外光を照射することが必要とされている。
【０００５】
また、バリアー絶縁膜は、均一で高蜜度であることが要求されているが、薄膜化の要請もある。
【０００６】
さらに、Ｈｉｇｈ−ｋ膜（ＨｆＯ２膜）は、緻密で、かつ、リーク電流を流れにくくすることが要求されている。このために、膜形成後のアニールが重要になっている。従来、Ｈｉｇｈ−ｋ膜は、有機金属化学気相蒸着法 (Metal-Organic Chemical Vapor Deposition：ＭＯＣＶＤ)などで形成されていた。具体的には、Ｈｉｇｈ−ｋ膜の形成に先立って、シリコン上にＯ２ガスを供給しながら、４２５℃の温度で加熱することで境界層を形成する。その後、４５０℃〜５５０℃の温度下で有機金属化学気相蒸着により、Ｈｉｇｈ−ｋ膜を形成する。その後７００℃から９００℃の温度下でＮ２、ＮＳ２／Ｏ２ガスまたはＮＨ３ガスを供給することにより、Ｈｉｇｈ−ｋ膜中のＳｉ−O結合のシリコンを窒素化（Ｎ化）を行いＳｉＮ結合を形成する。さらにアルゴン（Ａｒ）中でアニール処理を行っている（非特許文献１，２）。
【０００７】
【特許文献１】特開２００４−３５６５０８号公報
【非特許文献１】IEEE Electron Devices 52, p1839 (2005).
【非特許文献２】The Electrochemical Society Interface, Summer 2005, p30 (2005).
【発明の開示】
【発明が解決しようとする課題】
【０００８】
しかし、従来の紫外線照射処理を行うと、Ｌｏｗ−ｋ膜は、その機械的強度は向上するが、誘電率も増加するという問題があった。例えば、誘電率が２．４のＬｏｗ−ｋ膜に、波長が１７２ｎｍ、照度が１４ｍＷ／ｃｍ２の紫外光を２分間照射すると、機械的強度であるヤング率は８ＧＰａになるが、誘電率は２．６以上に増加した。
【０００９】
また、熱アニール処理を行うことによって２．３以下の誘電率を実現可能な回転塗布（Spin on Deposition：ＳＯＤ）膜に対して、波長が１７２ｎｍ、照度が１４ｍＷ／ｃｍ２の紫外光を４分間照射すると、機械的強度であるヤング率は８ＧＰａになるが、誘電率が２．５に増加した。
【００１０】
さらに、上記熱アニール工程は、既述のように、４００℃という高い温度で３０分以上のアニールを行うため、例えば、半導体デバイスで使用される、銅（Ｃｕ）などの配線材料がＬｏｗ−ｋ膜へ拡散し、配線間のリーク電流が多くなる。また、上記熱アニール処理は３０分以上の時間を要するのに対して、半導体デバイスの他の製造工程は５分程度である。したがって、上記熱アニール処理を行うと、半導体デバイスの製造スループットが低下するという問題がある。
【００１１】
また、バリアー絶縁膜を薄膜化して、さらに、その密度を高めることは、困難であった。もっとも、従来、バリアー絶縁膜の密度を高める具体的手法は、存在していない。
【００１２】
さらに、Ｈｉｇｈ−ｋ膜の場合には、Ｈｉｇｈ−ｋ膜中に多くのチャージが存在し、ソース−ドレイン電流が小さくなることとＨｉｇｈ−ｋ膜のリーク電流が大きい問題があった。これらはＨｉｇｈ−ｋ膜中の酸素（Ｏ）の空孔に起因する問題である。
【００１３】
このように、絶縁膜に対しては、その用途に応じた改質が求められている。
【００１４】
そこで、本発明は、絶縁膜を改質可能な半導体製造装置を提供することを課題とする。
【課題を解決するための手段】
【００１５】
上記課題を解決するために、本発明の照射装置は、絶縁膜に対して第１の波長の光を照射する第１照射手段と、前記絶縁膜に対して第２の波長の光を照射する第２照射手段と、を備える。
【００１６】
前記絶縁膜が低誘電率膜の場合には、前記光の一方は絶縁膜内の安定状態にない結合基を切断するために必要な波長以下の光であり、前記光の他方は吸収端以上の波長の光である。
【００１７】
また、前記絶縁膜が配線間絶縁膜又はバリアー絶縁膜の場合には、前記光の一方は絶縁膜内の結合基を切断するために必要な波長以下の光であり、前記光の他方は吸収端以上の波長の光である。
【００１８】
さらに、前記絶縁膜が高誘電率ゲート絶縁膜の場合には、前記光の一方は遷移金属の酸化に必要な波長またはＣ−Ｈ結合を切断するのに必要な波長以下の光であり、前記各光の他方は吸収端以上の波長の光である。
【００１９】
また、本発明の半導体製造装置は、上記照射装置と、前記絶縁膜を有するウェハを搬送する搬送装置と、を備える。
【００２０】
前記第１及び第２照射手段は、同一のチャンバーに設けられていてもよいし、異なるチャンバーに設けられていてもよい。
【００２１】
さらに、本発明の半導体デバイスは、化学的気相蒸着装置によって製造される場合には、誘電率が２．４以下であって、ヤング率が５ＧＰａ以上である絶縁膜を備える。
【００２２】
本発明の半導体デバイスは、半導体デバイス回転塗布成膜装置によって製造される場合には、誘電率が２．３以下であって、ヤング率が６ＧＰａ以上である絶縁膜を備える。
【００２３】
さらに、本発明の照射方法は、絶縁膜に対して第１の波長の光を照射する第１照射工程と、前記第１照射工程の後に第２の波長の光を照射する第２照射工程と、を含む。
【発明の実施の形態】
【００２４】
以下、本発明の実施形態について、図面を参照して説明する。なお、各図において、同様の部分には、同一の符号を付している。
（実施形態１）
図１は、本発明の実施形態１の半導体製造装置の模式的な構成図である。本実施形態では、主として、Ｌｏｗ−ｋ膜を改質する装置について説明する。
【００２５】
図１には、ウェハが収容されるフープ４１と、フープ４１から取り出されたウェハの位置決めを行うウェハアライメント４２と、ロードロック機構を有する減圧チャンバーであるロードロックチャンバー４３と、ウェハに対して相対的に長波長の光を照射する第一チャンバー１と、ウェハに対して相対的に短波長の光を照射する第二チャンバー２と、ロードロックチャンバー４３と第一チャンバー１と第二チャンバー２との間でウェハを搬送するロボットアームを有するトランスファーチャンバー４４とを示している。
【００２６】
図２は、図１の第一チャンバー１の模式的な構成図である。図２には、Ｌｏｗ−ｋ膜の材料によって決定される高圧水銀ランプのように３００ｎｍ以上の波長の光を照射する又はハロゲンランプのように４００ｎｍ以上の波長の光を照射する複数（例えば４つ）のランプ３と、各ランプ３を減圧時による応力から保護するとともに酸素の混入による劣化を防止する石英パイプ４と、石英パイプ４内に供給される窒素（Ｎ２）ガスなどの不活性ガス５と、半導体デバイスとなるウェハ７と、昇降ステージ上に位置しておりウェハ７を加熱するヒーター６と、トランスファーチャンバー４４によって搬送されてきたウェハ７を受けるピン８と、連続的・定期的・間歇的にランプ３からの照射光の照度を測定する石英パイプ４内或いは第一チャンバー１の内壁に取り付けられている受光センサー９と、第一チャンバー１内に窒素ガスを供給するための配管１１と、ウェハ７を処理した後に第一チャンバー１内をクリーニングするための酸素（O２）ガスを供給するための配管１２と、各配管１１，１２とガスタンクとの間に設けられたバルブ１４と、各配管１１，１２を通るガス流量を計測するとともに計測結果に応じてバルブ１４の開閉を制御するマスフロー１３とを示している。なお、必要に応じて、窒素以外の不活性ガスを第一チャンバー１内に供給できるようにしてもよい。
【００２７】
また、第二チャンバー２の構成も、第一チャンバー１と同様であるが、各ランプ３に代えて、低圧水銀ランプまたはＸｅ、Ｋｒ、Ｉ、ＫｒＢｒなどのエキシマランプを用いている。低圧水銀ランプは、ランプの周囲温度が４０℃付近で１８５ｎｍ、ランプの周囲温度が２０℃付近で２５４ｎｍの波長の光を照射するものである。
【００２８】
なお、第一チャンバー１と第二チャンバー２との双方に、同じ波長の光を照射するランプを設けてもよい。この場合には、図１に示す半導体製造装置で処理されたウェハ７は、加熱時間が従来に比して２倍に増加するので、絶縁膜の機械的強度が高まるという点で改質効果が得られるためである。
【００２９】
また、第一チャンバー１のランプ３には、赤外線ランプ、キセノンランプ、アルゴンレーザ、炭酸ガスレーザを用いることもできる。さらに、第二チャンバー２のランプには、ＸｅＦ、ＸｅＣｌ、ＸｅＢｒ、ＫｒＦ、ＫｒＣｌ、ＡｒＦ、ＡｒＣｌなどのエキシマレーザを用いることもできる。
【００３０】
図３は、照射光の波長と物質の結合エネルギーとの関係を示す図である。図３の横軸が波長（ｎｍ）、縦軸が結合エネルギー（ｅＶ）である。例えば、Ｌｏｗ−ｋ膜の材料には、ＳｉＯＣＨ、ＳｉＣ Fなどを、またＣｕのバリアー膜にはＳｉＮ、ＳｉOＣＨ、ＳｉＯＮ、ＳｉＯＣＮＨ、ＳｉＣＮＨ膜などが用いることが考えられる。
【００３１】
例えば、ＳｉＯＣＨ膜には、Ｃ−Ｈ結合とＳｉ−ＣＨ３結合とが存在する。これらは、３００ｎｍ強の波長の光が照射されると結合基が切断される。したがって、ＳｉＯＣＨ膜を絶縁膜に採用した場合には、３５０ｎｍ以下の波長の光を照射することで、上記結合基を切断することが可能となる。
【００３２】
同様に、ＳｉＮ膜には、Ｎ−Ｈ結合とＳｉ−Ｈ結合とが存在する。これらは、それぞれ３００ｎｍ，４００ｎｍ程度の波長の光が照射されると結合基が切断される。したがって、ＳｉＮ膜を絶縁膜に採用した場合には、４００ｎｍ以下の波長の光を照射することで、上記結合基を切断することが可能となる。
【００３３】
ここで、本発明者は、Ｌｏｗ−ｋ膜内の不安定な結合状態にある水素成分、フッ素成分などを低減することで、Ｌｏｗ−ｋ膜の誘電率を低くできることを見出した。
【００３４】
したがって、ランプ３からの３５０ｎｍ以下の波長の光を照射することによって、ＳｉＯＣＨ膜内のＣ−Ｈ結合とＳｉ−ＣＨ３結合とを除去できる。この結果、ＳｉＯＣＨ膜内の水素成分等が低減され、ＳｉＯＣＨ膜の誘電率が低くなる。
【００３５】
また、本発明者は、配線間絶縁膜又はバリアー絶縁膜の水素成分の結合基を切断することで、配線間絶縁膜等を均一で高密度とすることができることを見出した。さらに、本発明者は、Ｈｉｇｈ−ｋ膜に、遷移金属の酸化に必要な波長或いはＣ−Ｈ結合を切断するのに必要な波長以下の光を照射すること、Ｈｉｇｈ−ｋ膜を不活性ガス又はＯ２ガスを１〜２％程度、好ましくは１％以下含む不活性ガス雰囲気でＵＶアニールすることで、Ｈｉｇｈ−ｋ膜を緻密とすることができ、かつ、リーク電流が流れにくくなることを見出した。
【００３６】
したがって、上記各絶縁膜の材料に応じて波長を選択したランプを用いれば、絶縁膜を、要求される条件をクリアした状態に改質することができる。
【００３７】
図４は、照射光の波長と吸収端と結合エネルギーとの関係を示す図である。図４の横軸が波長（ｎｍ）、左縦軸が吸収端（ｅＶ）、右縦軸が結合エネルギー（ｅＶ）である。例えば、ＳｉＯ２膜の吸収端に対応する波長は１５５ｎｍである。したがって、ＳｉＯＮ膜に１５５ｎｍ以上の波長の光を照射すると、光が膜内に進入して、その結果、光が膜内の構造（結合の骨格）に吸収され、ＳｉＯ２膜またはＳｉＯＮ膜の密度が向上し、機械的強度が高くなる。同様に、ＳｉＮの吸収端吸収端に対応する波長は２７５．６ｎｍであるので、ＳｉＮ膜に２７５．６ｎｍ以上の波長の光を照射すると、ＳｉＮ膜の密度が向上する、又は、水素成分等が除去される。
【００３８】
図５は、図２に示すウェハ７の一部の模式的な断面図である。図５には、半導体デバイス内の信号を伝送する配線層３１と、配線層３１上に形成されていて配線層３１の成分の漏れをバリアーするバリアー絶縁膜３２と、バリアー絶縁膜３２上に形成されていて後の工程でＬｏｗ−ｋ膜自体の上に形成される層とを絶縁するＬｏｗ−ｋ膜３３とを示している。
【００３９】
配線層３１は、Ｃｕなどが材料として選択され、厚さは２００〜３００ｎｍ程度である。バリアー絶縁膜３２は、ＳｉＯＣ、ＳｉＣＨ、ＳｉＯＣＨ、ＳｉＯＣＮＨなどが材料として選択され、厚さは２０〜３０ｎｍ程度である。Ｌｏｗ−ｋ膜３３は、ＳｉＯＣＨなどが材料として選択され、厚さは２００〜３００ｎｍ程度である。
【００４０】
つぎに、ＳｉＯＣＨ膜がＬｏｗ−ｋ膜３３として選択されたウェハ７を例に、Ｌｏｗ−ｋ膜３３の改質処理の手順について説明する。本実施形態では、まず、図示しないクリーンルーム内のＣＶＤ装置からフープ４１に収容された状態で搬送されてくる。その後、ウェハは、フープ４１から取り出され、ウェハアライメント４２側へ搬送される。
【００４１】
ウェハアライメント４２では、そのウェハの位置決めが行われる。その後、ウェハ７は、第一チャンバー１に搬送されるのに先立って、ロードロックチャンバー４３に搬送される。
【００４２】
つぎに、ロードロックチャンバー４３内が減圧される。そして、ロードロックチャンバー４３内が所望の圧力になると、ロードロックチャンバー４３とトランスファーチャンバー４４との間を仕切っているゲートバルブが開かれる。
【００４３】
その後、ウェハ７は、トランスファーチャンバー４４内に搬送される。つづいて、トランスファーチャンバー４４内のロボットアームによって、ロードロックチャンバー４３内から第一チャンバー１内へ、ウェハ７が搬送されていく。
【００４４】
第一チャンバー１内では、ウェハ７は、ヒーター８の上部に突出しているピン８上に載置される。その後、ヒーターが上昇され、ピン８に載置されていたウェハ７は、ヒーターに直に接触することになる。それから、ウェハ７は、ランプ３からの光の照射に先立って、ヒーター８によって、例えば、約９０秒間、３５０〜４００℃で加熱される。
【００４５】
また、この加熱と共に、図示しない排気手段によって第一チャンバー１内が排気され、かつ、マスフロー１３によって窒素ガス側のバルブ１４が開かれ、第一チャンバー１内が窒素雰囲気となる。上記加熱は、第一チャンバー１内が例えば１Ｔｏｒｒとなる条件で行われ、バルブ１４の開閉制御は、第一チャンバー１への窒素ガスの供給量が、例えば１００ｃｃ／分となる条件で行われる。
【００４６】
なお、第一チャンバー１内は、減圧状態でなく、常圧状態であってもよい。また、必要に応じて、Ｎ２ガスに代えて他の不活性ガスを、第一チャンバー１内に供給してもよいし、Ｎ２ガスと他の不活性ガスとの混合ガスを用いてもよい。
【００４７】
ヒーター８の上昇は、ランプ３から照射される光がウェハ７に強度ムラがなく到達するように、ウェハ７とランプ３との距離が例えば１００〜２００ｍｍとなる範囲で行うようにしている。
【００４８】
つぎに、ランプ３からウェハ７に対して光を照射する。この際、光の照度を受光センサー９で測定し、その照度が高圧水銀ランプの場合は例えば８ｍＷ／ｃｍ２、赤外ハロゲンランプの場合は例えば１５ｍＷ／ｃｍ２となるように、ランプ３を制御する。
【００４９】
その後、照射開始から所定時間（例えば１〜２分）が経過したら、照射を完了するとともに、窒素ガス側のバルブ１４を閉じる。こうして、バリアー絶縁膜３２及びＬｏｗ−ｋ膜３３内の不安定なＣ−Ｈ結合、Ｓｉ−ＣＨ３結合およびＨ−ＣＨ２Ｓｉ（ＣＨ３）３結合等を除去し、Ｌｏｗ−ｋ膜３３の誘電率を低下させる。
【００５０】
引き続き、例えば１Ｔｏｒｒの減圧下を維持しながら、酸素ガス側のバルブ１４を開けて、O２ガスを１００ｃｃ／分の割合で第一チャンバー１内に約１分間供給することで第一チャンバー１内をクリーニングする。
【００５１】
つぎに、トランスファーチャンバー４４によって、第一チャンバー１内から第二チャンバー２内へ、ウェハ７が搬送される。ウェハ７は、第一チャンバー１での処理の場合と同様に処理されるが、低圧水銀ランプからウェハ７に対して光を照射する条件は、その照度が３ｍＷ／ｃｍ２となるようにしている。また、照射時間は、例えば１〜４分とする。この照射によって、Ｌｏｗ−ｋ膜３３の誘電率の上昇を抑えることができ、機械的強度が高めることができる。
【００５２】
第二チャンバー２から取り出したウェハ７は、例えば、Ｌｏｗ−ｋ膜３３のヤング率は約５ＧＰａ以上、誘電率は２．５以下となる。また、バリアー絶縁膜３２のヤング率は約６０ＧＰａ、誘電率は約４．０、密度は約２．５ｇ／ｃｍ３となる。
【００５３】
（実施形態２）
図６は、本発明の実施形態２の半導体製造装置の模式的な構成図である。図７は、図６のチャンバー１５の模式的な構成図である。本実施形態では、図１に示した第一チャンバー１と第二チャンバー２とを一つのチャンバー１５で実現している。
【００５４】
チャンバー１５は、複数（例えば５つ）のランプ３と、複数（例えば４つ）のランプ２１とを備えている。ここでは、ランプ２１とウェハ７との距離は、チャンバー１５の使用時に、約１００ｍｍとなるようにしてある。一方、ランプ３とウェハ７との距離は、約１２０ｍｍとなるようにしてある。ランプ３と低圧水銀ランプ２１との数は同じであってもよいし、ランプ３とランプ２１とは２次元状に並べてもよい。
【００５５】
ウェハ７に対しては、ランプ３とランプ２１とのいずれから先に、紫外線を照射してもよい。ただし、同時に照射しても、Ｌｏｗ−ｋ膜３３の誘電率を低下させ、かつ、機械的強度を向上させることはできないので留意されたい。
【００５６】
半導体デバイスの製造プロセスは、実施形態１と同様である。ランプ３とランプ２１との各照射時間も、実施形態１と同様とすればよい。この条件であれば、照射前のウェハ７の加熱時間は１分、照射時間の総計は５分、クリーニング時間は１分であるので、他の工程も７分であれば、スループットが低下することはない。
【００５７】
（実施形態３）
実施形態１，２では、主として、Ｌｏｗ−ｋ膜３３の処理について説明した。本実施形態では、歪シリコンデバイスのＳｉＮ膜のストレスを大きくする処理について説明する。
【００５８】
半導体デバイスにおける絶縁膜を用いる技術に歪みシリコン技術がある。歪みシリコン技術とは、ソース−ドレインにシリコンゲルマニウム（ＳｉＧｅ）層を設けて電子の密度を高め、ゲート下のチャネル領域におけるシリコン原子の格子が互いに整列しようとする性質を利用してシリコン原子の間隔を広げ、ソースドレイン電流の担い手である電子とシリコン原子の衝突を少なくし、電子の移動度を大きくする技術のことである。
【００５９】
この技術によると、電子が流れる際の抵抗が少なくなるので、電子を高速移動させることが可能となる。したがって、歪みシリコン技術をトランジスタに用いると、高速動作が可能なトランジスタを実現できる。歪みシリコン技術をトランジスタに用いるためには、Ｎチャネルトランジスタ上に例えばＳｉＮ膜を形成し、次いで、例えば熱アニールまたはハロゲン光を照射して、シリコン基板に歪を加えるという手法が採用されている。
【００６０】
本実施形態においても、図１或いは図６に示す半導体製造装置を用いることができる。ただし、ランプ３に代えて例えば３４１ｎｍの波長の光を照射するＩ２ランプを用い、ランプ２１に代えて例えば２８２ｎｍの波長の光を照射するＸｅＢｒランプ或いは例えば３０８ｎｍの波長の光を照射するＸｅＣｌランプを用いる。
【００６１】
本実施形態では、Ｉ２ランプからの照射光によってＳｉＮ膜から水素を脱離させ、その後、ＸｅＢｒランプからの照射光によってＳｉＮ膜のストレスを増加させる。
【００６２】
図８は、図２に示すウェハ７の一部の模式的な断面図である。図８には、Ｐ型シリコン層５１と、Ｐ型シリコン層５１内に作成されたＮ型ウェル領域５２と、Ｎ型ウェル領域５２内に形成されたＳｉＧｅなどのソース領域５３及びドレイン領域５４と、Ｎ型ウェル領域５２上に形成されたゲート絶縁膜６２と、ゲート絶縁膜６２に形成されたゲート電極５５と、Ｐ型シリコン層５１内に形成されたＳｉＧｅなどのソース領域５８及びドレイン領域５９と、シリコン層５１上に形成されたゲート絶縁膜６３と、ゲート絶縁膜６３に形成されたゲート電極６０と、ゲート電極５５，６０上に形成されたＳｉＯ２膜５６，６１と、ＳｉＯ２膜５６，６１上に形成されたサイドウォールとなるＳｉＮ膜５７とを示している。
【００６３】
ソース領域５３及びドレイン領域５４側のトランジスタはＰチャネルトランジスタであり、ソース領域５８及びドレイン領域５９側のトランジスタはＮチャネルトランジスタである。このようなウェハ７は、拡散炉、イオン注入装置、さらに化学的気相蒸着（Chemical Vapor Deposition System：ＣＶＤ）装置によって形成される。
【００６４】
このウェハ７は、上記Ｉ２ランプからの照射光によって、ＳｉＮ膜５７内の水素成分等が７０％程度低減し、ＸｅＢｒランプからの照射光によって、更にＳｉＮ膜５７内の残りの水素が除去され、ＳｉＮ膜５７内には、ほぼ完全に水素がない状態となる。この結果、ＳｉＮ膜５７の機械的強度が高まる。
【００６５】
図９は、図８に示すウェハ７のＳｉＮ膜５７の一部除去後の模式的な断面図である。上記光照射処理の後に、ＳｉＮ膜５７のうちＰチャネルトランジスタ側を除去する。こうして、歪シリコンデバイスを作成する。
【００６６】
なお、本実施形態の場合と同じ条件で、半導体製造装置を用いて処理を行うと、ＳｉＮカバー絶縁膜の水素濃度も低減でき、ＤＲＡＭ のカバー膜中の水素に起因するゲート−ドレインリーク電流を低減でき、リテンション不良を減少させることができる。
【００６７】
（実施形態４）
図１０は、本発明の実施形態４の第一チャンバー１の模式的な構成図である。この第一チャンバー１は、波長が４００ｎｍ以上のハロゲンランプを用いた場合に好適なものである。
【００６８】
図１０に示すように、本実施形態では、ハロゲンランプ３を冷却するために、冷却水２２を用いている。ここで、ハロゲンランプ３は、ランプの光により、短時間にＳｉウェハ上の絶縁膜を加熱して水素を除去する。
【００６９】
その後、第二のチャンバー２で３０８ｎｍのＸｅＣｌランプからＵＶ光を照射して、ストレスを大きくする。
【００７０】
（実施形態５）
図１１は、本発明の実施形態５の半導体製造装置の模式的な構成図である。ここでは、Ｌｏｗ−ｋ膜を、ＳＯＤ膜で作成する場合の例について説明する。
【００７１】
まず、ＳＯＤ膜を回転塗布するコーターを備えるチャンバー１０１内で、例えば３００ｎｍの厚さのウェハに形成された配線上に、ＳＯＤ膜を例えば５００ｎｍ塗布する。
【００７２】
次に、このウェハを、ＳＯＤ膜の溶剤を飛ばすためのべークステージを備えるチャンバー１０２に移して、約２００℃の温度でべークを行うことによって溶剤を飛ばす。
【００７３】
次に、このウェハを、溶剤およびポロジェンを飛ばす又は膜を強固にするためのキュアーステージを備えるチャンバー１０３に移して、約４００℃の温度で、５分間の時間ベークを行う。こうして、ＳＯＤ膜中の溶剤またはポロジェンを飛ばすなどして、膜を緻密化する。その後は、実施形態１等と同様の処理を行う。この場合、Ｌｏｗ−ｋ膜は、誘電率が２．３以下であって、ヤング率が６ＧＰａ以上となる。
【００７４】
（実施形態６）
図１２は、本発明の実施形態６の半導体デバイスとなるウェハ７の一部の模式的な断面図である。ここでは、ウェハ７内のＨｉｇｈ−ｋ膜７３を、ＵＶアニール処理する例について説明する。
【００７５】
このウェハ７は、シリコンウェハ７１上に、例えば１ｎｍの厚さのＳｉＯ２リッチの境界層７２が形成されている。境界層７２上には、ＨｆＯ２などからなるＨｉｇｈ−ｋ膜７３が例えば５ｎｍの厚さで形成されている。Ｈｉｇｈ−ｋ膜７３上には、ポリシリコンなどからなる電極７４が形成されている。なお、Ｈｉｇｈ−ｋ膜７３は、例えば８００℃の温度下で、約１０分間Ｎ２ガス／Ｏ２ガスを供給することによって形成される。
【００７６】
第一チャンバー１では、ウェハから１００〜２００ｍｍ離した、波長が約３０８ｎｍのＸｅＣｌランプ４灯から、約５〜１５ｍＷ／ｃｍ２の照度で、２〜４分程度の時間、光を照射する。
【００７７】
つぎに、第二チャンバー２では、ウェハから１００〜２００ｍｍ離した、波長が約１７２ｎｍのＸｅランプ４灯から、約４〜８ｍＷ／ｃｍ２の照度で、１〜３分程度の時間、光を照射する。
【００７８】
第一チャンバー１及び第二チャンバー２は、圧力が約１Ｔｏｒｒの減圧状態、温度が約５００℃、窒素ガスを含む種々の不活性ガス雰囲気である。
【００７９】
さらに、クリーニングは、約１Ｔｏｒｒの減圧下において、酸素ガス供給量を例えば１００ｃｃ／分の割合で供給し、ＵＶランプを点灯させることによって処理する。その後、例えば、４２５℃でフォーミングガス（Ｎ２ガス／Ｈ２ガス）処理を３０分程度の時間行う。
【００８０】
その結果、境界層７２中のチャージ密度を、１×１０１２／ｃｍ３に減少させることができ、またＨｆＯ２膜のリーク電流も低減できる。
【００８１】
（実施形態７）
ところで、上記各実施形態では、２種類の波長の光を照射するランプを用いた半導体製造装置等について説明したが、図３，図４を用いて説明したように、ランプの波長を規定することで、絶縁膜の改質を行うことは可能である。
【００８２】
ＳｉＮ膜の場合、Ｈ−Ｎ、Ｈ−Ｓｉなどの水素が関係する結合基が存在する。これらの結合基を切断するために必要な波長は、それぞれ、３５３ｎｍ、３９９ｎｍである。また、約２７６ｎｍが吸収端に対応する波長である。これらのことから、ＳｉＮ膜に対して、２７６ｎｍ以上４００ｎｍ以下の波長の光を照射すると、絶縁膜の機械的強度を高め、かつ、誘電率を低くすることができる。
【００８３】
ＳｉＣＨ膜の場合、Ｈ−Ｎ、Ｃ−Ｈ、Ｈ−Ｓｉなどの水素が関係する結合基が存在する。これらの結合基を切断するために必要な波長は、それぞれ３５３ｎｍ、３５３ｎｍ、３９９ｎｍである。また、約２６５ｎｍが吸収端に対応する波長である。これらのことから、ＳｉＣＨ膜に対して、１８０ｎｍ以上４００ｎｍ以下の波長の光を照射すると、絶縁膜の機械的強度を高め、かつ、誘電率を低くすることができる。
【００８４】
ＳｉＣＮＨ膜の場合には、Ｈ−Ｎ、Ｃ−Ｈ、Ｈ−Ｓｉなどの水素が関係する結合基が存在する。これらの結合基を切断するために必要な波長は、それぞれ、２７４ｎｍ、３５３ｎｍ、３５３ｎｍ、３９９ｎｍである。また、約２６５ｎｍが吸収端に対応する波長である。これらのことから、ＳｉＣＮＨ膜に対して、２６５ｎｍ以上４００ｎｍ以下の波長の光を照射すると、絶縁膜の機械的強度を高め、かつ、誘電率を低くすることができる。
【００８５】
ＳｉＯＣＮＨ膜の場合には、Ｈ−Ｏ、Ｈ−Ｎ、Ｃ−Ｈ、Ｈ−Ｓｉなどの水素が関係する結合基が存在する。これらの結合基を切断するために必要な波長は、それぞれ、２８０ｎｍ、３５３ｎｍ、３５３ｎｍ、３９９ｎｍである。また、約１５６から２６３ｎｍが吸収端に対応する波長であるが、ＣやＮの濃度がある数パーセント以上あることを考えて吸収端に対応する波長は１８０ｎｍ程度と考えられる。したがって、ＳｉＯＣＮＨ膜に対して、１８０ｎｍ以上４００ｎｍ以下の波長の光を照射すると、絶縁膜の機械的強度を高め、かつ、誘電率を低くすることができる。
【００８６】
ＳｉＯＣＨ膜の場合には、Ｈ−Ｏ、Ｈ−Ｎ、Ｃ−Ｈ、Ｈ−Ｓｉなどの水素が関係する結合基が存在する。これらの結合基を切断するために必要な波長は、それぞれ、２８０ｎｍ、３５３ｎｍ、３５３ｎｍ、３９９ｎｍである。また、約１５６ｎｍが吸収端に対応する波長である。これらのことから、ＳｉOＣＨ膜に対して、１５６ｎｍ以上４００ｎｍ以下の波長の光を照射すると、絶縁膜の機械的強度を高め、かつ、誘電率を低くすることができる。
【００８７】
ＳｉＯＮ膜の場合には、Ｈ−Ｏ、Ｎ−Ｈ、Ｈ−Ｓｉなどの水素が関係する結合基が存在する。この結合基を切断するために必要な波長は、２８０ｎｍ、３５３ｎｍ、３９９ｎｍである。また、約２６３ｎｍが吸収端に対応する波長である。これらのことから、ＳｉOＮ膜に対して、２６３ｎｍ以上４００ｎｍ以下の波長の光を照射すると、絶縁膜の機械的強度を高め、かつ、誘電率を低くすることができる。
【実施例】
【００８８】
（実施例１）
図１に示す半導体製造装置を用いて、以下の条件でＬｏｗ−ｋ膜３３の処理を経て、実際に半導体デバイスを製造した。
【００８９】
第一チャンバー１のランプ３：波長が約３００ｎｍ以上となる高圧水銀ランプを４灯、照度が約８ｍＷ／ｃｍ２、照射時間約４分、
第二チャンバー２の低圧水銀ランプ：波長が約１８５ｎｍ及び約２５４ｎｍとなるもの４灯、照度が約３ｍＷ／ｃｍ２、照射時間約１分、
第一チャンバー１及び第二チャンバー２：１Ｔｏｒｒの減圧状態、温度が約４００℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍで、厚さが約３００ｎｍのＳｉＯＣＨ膜が形成されている。
【００９０】
この結果、ウェハ７の機械的強度を示すヤング率は８ＧＰａになった。誘電率は２．４になった。
【００９１】
（実施例２）
図６に示す半導体製造装置を用いて、以下の条件でＬｏｗ−ｋ膜３３の処理を経て、実際に半導体デバイスを製造した。
【００９２】
ランプ３：波長が約３００ｎｍ以上となる高圧水銀ランプ４灯、照度が約４ｍＷ／ｃｍ２、照射時間約４分、
ランプ２１：波長が約１８５ｎｍ及び約２５４ｎｍとなる低圧水銀ランプ４灯、照度が約３ｍＷ／ｃｍ２、照射時間約１分、
チャンバー：１Ｔｏｒｒの減圧状態、温度が約２５０℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍで、厚さが約３００ｎｍのＳｉＯＣＨ膜が形成されている。
【００９３】
この結果、ウェハ７の機械的強度を示すヤング率は８ＧＰａになった。誘電率は２．４になった。
【００９４】
（実施例３）
図１に示す半導体製造装置を用いて、以下の条件でＳｉＮ膜５７の処理を経て、実際に半導体デバイスを製造した。
【００９５】
第一チャンバー１内のランプ３：波長が約３４１ｎｍのＩ２ランプ４灯、照度が約１３ｍＷ／ｃｍ２、照射時間約２分、
第二チャンバー２内のランプ：波長が約２８２ｎｍのＸｅＢｒランプ４灯、照度が約１３ｍＷ／ｃｍ２、照射時間約２分、
第一チャンバー１：１Ｔｏｒｒの減圧状態、温度が約４００℃、窒素ガスを含む種々の不活性ガス雰囲気、さらに、クリーニング条件が１Ｔｏｒｒの減圧下において酸素ガス供給量を１００ｃｃ／分、
第二チャンバー２：１Ｔｏｒｒの減圧状態、温度が約４００℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍ、ＤＲＡＭが形成されていて、カバーＳｉＯ２膜上には、カバーＳｉＮ膜が約３００ ｎｍの厚さで形成されている。
【００９６】
その結果、カバーＳｉＮ膜５７の水素濃度を低減することができ、ＤＲＡＭのゲート−ドレイン領域のリーク電流を低減でき、データリテンションタイムを長くすることができ、不良率を低減できた。
【００９７】
（実施例４）
図１に示す半導体製造装置を用いて、以下の条件でＳｉＮ膜５７の処理を経て、実際に半導体デバイスを製造した。
【００９８】
第一チャンバー１内のランプ３：波長が約３４１ｎｍのＩ２ランプ４灯、照度が約１３ｍＷ／ｃｍ２、照射時間約２分、
第二チャンバー２内のランプ：波長が約３０８ｎｍのＸｅＣｌランプ４灯、照度が約１３ｍＷ／ｃｍ２、照射時間約２分、
第一チャンバー１：１Ｔｏｒｒの減圧状態、温度が約２５０℃、窒素ガスを含む種々の不活性ガス雰囲気、さらに、クリーニング条件が１Ｔｏｒｒの減圧下において酸素ガス供給量を１００ｃｃ／分、
第二チャンバー２：１Ｔｏｒｒの減圧状態、温度が約３５０℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍ、ＤＲＡＭが形成されていて、トランジスタにサイドウォールＳｉＮ膜が約３００ｎｍの厚さで形成されている。
【００９９】
半導体製造装置の処理前後の機械的強度を測定した結果、処理前には２×１０９ｄｙｎｅ／ｃｍ２の引っ張り応力であったのに対して、処理後には２×１０１０ｄｙｎｅ／ｃｍ２の引っ張り応力であった。この結果、ソース−ドレイン電流が増大した。
【０１００】
（実施例５）
図１に示す半導体製造装置を用いて、以下の条件でＬｏｗ−ｋ膜３３の処理を経て、実際に半導体デバイスを製造した。
【０１０１】
第一チャンバー１の赤外ハロゲンランプ：波長が約４００〜１４００ｎｍとなるもの４灯、照度が約１５ｍＷ／ｃｍ２、照射時間約２分、
第二チャンバー２の低圧水銀ランプ：波長が約１８５ｎｍ及び約２５４ｎｍとなるもの４灯、照度が約３ｍＷ／ｃｍ２、照射時間約２分、
第一チャンバー１及び第二チャンバー２：１Ｔｏｒｒの減圧状態、温度が約４００℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍ、ＳｉＯＣＨ膜が約３００ｎｍの厚さで形成されている。
【０１０２】
この結果、ウェハ７の機械的強度を示すヤング率は８ＧＰａになった。誘電率は２．４になった。
【０１０３】
（実施例６）
図１に示す半導体製造装置を用いて、以下の条件でＳＯＤ膜３３の処理を経て、実際に半導体デバイスを製造した。
【０１０４】
第一チャンバー１内のランプ３：波長が約３０８ｎｍのＸｅＣｌランプ４灯、照度が約１０ｍＷ／ｃｍ２、照射時間約４分、
第二チャンバー２内のランプ：波長が約１７２ｎｍのＸｅランプ４灯、照度が約４ｍＷ／ｃｍ２、照射時間約１分、
第一チャンバー１及び第二チャンバー２：１Ｔｏｒｒの減圧状態、温度が約３５０℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍ、ＳＯＤ膜３３が約３００ｎｍの厚さで形成されている。
【０１０５】
この結果、ウェハ７の機械的強度を示すヤング率は８ＧＰａになった。誘電率は２．３になった。
【０１０６】
（実施例７）
図１に示す半導体製造装置を用いて、以下の条件でＨｆＯ２膜３３の処理を経て、実際に半導体デバイスを製造した。
【０１０７】
第一チャンバー１内のランプ３：波長が約３０８ｎｍのＸｅＣｌランプ４灯、照度が約１０ｍＷ／ｃｍ２、照射時間約４分、
第二チャンバー２内のランプ：波長が約１７２ｎｍのＸｅランプ４灯、照度が約４ｍＷ／ｃｍ２、照射時間約１分、
第一チャンバー１及び第二チャンバー２：１Ｔｏｒｒの減圧状態、温度が約５００℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍであり、厚さ約１ｎｍのＳｉＯ２リッチの境界層と、境界層上に形成された約５ｎｍの厚さのＨｆＯ２膜とが形成されている。
【０１０８】
その結果、境界層中のチャージ密度を、１×１０１２／ｃｍ３に減少させることができ、またＨｆＯ２膜のリーク電流も低減できた。
【０１０９】
（実施例８）
図６に示す半導体製造装置を用いて、実際に半導体デバイスを製造した。本実施例では、図１３に示すＣｕ配線層２１上に形成されたバリアー絶縁膜（ＳｉＯＣ膜）２２を高密度にする例について説明する。
【０１１０】
ランプ：波長が約２２２ｎｍであるＫｒＣｌ２ランプ４灯、照度が約４〜１５ｍＷ／ｃｍ２、照射時間約１〜２分、ウェハ７までの距離が約１０〜２０ｃｍ、
チャンバー：１Ｔｏｒｒの減圧状態、温度が約３００〜４００℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍであり、図１３に示すように、Ｃｕ配線層２１上に、厚さが約３０ｎｍのバリアー膜であるところのＳｉＯＣ膜２２が形成されている。
【０１１１】
こうして改質したＳｉＯＣ膜２２に対して、約４００℃の温度で、３時間の加熱処理を行っても、ＳｉＯＣ膜２２が高密度であるので、ＳｉＯＣ膜２２からほとんどリーク電流が流れなかった。
【０１１２】
（実施例９）
図６に示す半導体製造装置を用いて、実際に半導体デバイスを製造した。本実施例では、図１４に示すＣｕ配線層２１上にＬｏｗ−ｋ膜（ＳｉＯＣ膜）２２を介して形成されたバリアー絶縁膜２３を開口してから堆積したＰＥ−ＣＶＤＳｉＮ膜２４を、高密度にする例について説明する。
【０１１３】
ランプ：波長が約３０８ｎｍであるＸｅＣｌランプ４灯、照度が約４〜１５ｍＷ／ｃｍ２、照射時間約１〜２分、ウェハ７までの距離が約１０〜２０ｃｍ、
チャンバー：１Ｔｏｒｒの減圧状態、温度が約３００〜４００℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍであり、図１４に示すように、基板側からＣｕ配線層２１、厚さが約３０ｎｍのＬｏｗ−ｋ膜であるところのＳｉＯＣ膜２２、バリアー絶縁膜２３、ＰＥ−ＣＶＤＳｉＮ膜２４が形成されている。
【０１１４】
こうして改質したＰＥ−ＣＶＤＳｉＮ２４に対して、図１５に示すように、拡散防止メタル２５，２６であるタンタル／窒化タンタル（Ｔａ／ＴａＮ）膜を形成し、ビア内にＣｕ配線層２７を形成したウェハ７に対して、約４００℃の温度で、３時間の加熱処理を行っても、ビアホールの側面を形成するＰＥ−ＣＶＤＳｉＮ２４が高密度であるので、ＳｉＯＣ膜２２に対して拡散防止メタル２５，２６内のＴａが拡散しなかった。
【０１１５】
（実施例１０）
ところで、シャロートレンチ構造の素子分離（Shallow Trench Isolation：ＳＴＩ）領域を有するＤＲＡＭでは、ワードラインにネガティブバイアスをかけると、ゲート−ドレイン間のリーク電流が大きくなるため、データのリテンション不良が発生している。また、２５０℃のパッケージ処理を行ったときにも、これらの現象が起きることが知られている。
【０１１６】
このような現象の原因は、カバーＳｉＮ膜中の水素が起因していることがわかってきた。この水素がゲートとドレインとの重なりあう領域のチャネル領域の禁制帯中にトラップを発生させるものと思われる。
【０１１７】
本実施例では、図６に示す半導体製造装置を用いて、実際に半導体デバイスを製造した。ここでは、図１６に示すシリコンウェハ８１に形成したトランジスタ８２上のカバーＳｉＯ２膜８３を覆うカバーＰＥ−ＣＶＤＳｉＮ膜８４を、高密度にする例について説明する。
【０１１８】
ランプ：波長が約３０８ｎｍであるＸｅＣｌランプ４灯、照度が約４〜１５ｍＷ／ｃｍ２、照射時間約１〜２分、ウェハ７までの距離が約１０〜２０ｃｍ、
チャンバー：１Ｔｏｒｒの減圧状態、温度が約３００〜４００℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍであり、図１５に示すように、トランジスタ８２等が形成されている。
【０１１９】
こうして改質した、カバーＰＥ−ＣＶＤＳｉＮ膜８４内の水素濃度を測定した結果、改質前には約３０％あったのに対して、改質後には約１０％になった。ちなみに、カバーＰＥ−ＣＶＤＳｉＮ膜８４のＣＶＤ工程での圧力を変更することによって、カバーＬＰ−ＣＶＤＳｉＮ膜に代えると、改質前には約２５％あったのに対して、改質後には約１％になった。
【０１２０】
（実施例１１）
本実施例では、実施例４の変形例について説明する。図６に示す半導体製造装置を用いて、以下の条件でＨｆＯ２膜３３の処理を経て、実際に半導体デバイスを製造した。
【０１２１】
ランプ：波長が約２８２ｎｍのＸｅＢｒランプ４灯、照度が約５〜１３ｍＷ／ｃｍ２、照射時間約３分、
チャンバー：１Ｔｏｒｒの減圧状態、温度が約２５０℃、窒素ガスを含む種々の不活性ガス雰囲気、さらに、クリーニング条件が１Ｔｏｒｒの減圧下において酸素ガス供給量を１００ｃｃ／分、
ウェハ７：直径約３００ｍｍ、サイドウォールとなるＬＰ−ＳｉＮ膜が約３００ｎｍの厚さで形成されている。
【０１２２】
半導体製造装置の処理前後の機械的強度を測定した結果、実施例４と同様に、処理前には２×１０９ｄｙｎｅ／ｃｍ２の引っ張り応力であったのに対して、処理後には２×１０１０ｄｙｎｅ／ｃｍ２の引っ張り応力であった。この結果、ソース−ドレイン電流が増大した。
【図面の簡単な説明】
【０１２３】
【図１】本発明の実施形態１の半導体製造装置の模式的な構成図である。
【図２】図１の第一チャンバー１の模式的な構成図である。
【図３】照射光の波長と物質の結合エネルギーとの関係を示す図である。
【図４】照射光の波長と吸収端と結合エネルギーとの関係を示す図である。
【図５】図２に示すウェハ７の一部の模式的な断面図である。
【図６】本発明の実施形態２の半導体製造装置の模式的な構成図である。
【図７】図６のチャンバー１５の模式的な構成図である。
【図８】図２に示すウェハ７の一部の模式的な断面図である。
【図９】図８に示すウェハ７のＳｉＮ膜５７の一部除去後の模式的な断面図である。
【図１０】本発明の実施形態４の第一チャンバー１の模式的な構成図である。
【図１１】本発明の実施形態５の半導体製造装置の模式的な構成図である。
【図１２】本発明の実施形態６の半導体デバイスとなるウェハ７の一部の模式的な断面図である。
【図１３】本発明の実施例の半導体デバイスの一部の断面図である。
【図１４】本発明の実施例の半導体デバイスの一部の断面図である。
【図１５】本発明の実施例の半導体デバイスの一部の断面図である。
【図１６】本発明の実施例の半導体デバイスの一部の断面図である。
【符号の説明】
【０１２４】
１  第一チャンバー
２  第二チャンバー
３  ランプ
４  石英パイプ
５  不活性ガス
７  ウェハ
６  ヒーター
８  ピン
９  受光センサー
１１  配管
１２  配管
１３  マスフロー
１４  バルブ
４１  フープ
４２  ウェハアライメント
４３  ロードロックチャンバー
４４  トランスファーチャンバー
【図１】
2007214156.tif 000003
【図２】
2007214156.tif 000004
【図３】
2007214156.tif 000005
【図４】
2007214156.tif 000006
【図５】
2007214156.tif 000007
【図６】
2007214156.tif 000008
【図７】
2007214156.tif 000009
【図８】
2007214156.tif 000010
【図９】
2007214156.tif 000011
【図１０】
2007214156.tif 000012
【図１１】
2007214156.tif 000013
【図１２】
2007214156.tif 000014
【図１３】
2007214156.tif 000015
【図１４】
2007214156.tif 000016
【図１５】
2007214156.tif 000017
【図１６】
2007214156.tif 000018